ВЫСОКОПЛАВКИЕ ПРОЧНЫЕ ПОЛИЭФИРЫ ДЛЯ ПРИМЕНЕНИЯ В КАЧЕСТВЕ ПЕНЫ

1. Композиция, включающая i) полиэтилентерефталат-со-изофталат, включающий от приблизительно 5 до приблизительно 15 вес.% изофталевой кислоты, и ii) сомономер разветвляющего агента, где указанный сомономер разветвляющего агента представляет собой многоатомный спирт, имеющий функциональность 3 или более, и многоатомный спирт присутствует в количестве от приблизительно 0,005 до приблизительно 0,01 эквивалента на 1 моль общего количества дикислот.
2. Композиция по п.1, где указанный разветвляющий агент представляет собой многоатомный спирт, имеющий функциональность 4 или более.
3. Композиция по п.1, где указанный полиэтилентерефталат-со-изофталат имеет характеристическую вязкость в дихлоруксусной кислоте при 25°C от приблизительно 0,85 до приблизительно 1,5 дл/г.
4. Композиция по п.1, где средний молекулярный вес составляет приблизительно 75000 г/моль или больше.
-4
5. Композиция по п.1, где указанное отношение показателя текучести расплава при 310°C и нагрузке 2,06 кг к среднему молекулярному весу представляет собой 2×10 или меньше.
6. Композиция по п.1, где указанный многоатомный спирт включает по меньшей мере один элемент, выбранный из группы, состоящей из глицерина, триметилолпропана, триметилолэтана, пентаэритрита, или их эфиров, дипентаэритрита, трипентаэритрита, этоксилированных производных этой группы, и их смесей.
7. Композиция по п.1, дополнительно содержащая добавку.
8. Композиция по п.7, где указанная добавка содержит по меньшей мере один элемент, выбранный из группы, состоящей из сажи, силикагеля, глинозема, глин, рубленного стекловолокна, антиоксидантов, антипиренов, смазочных материалов, закрепителей, легких стабилизаторов, пластификаторов, пигментов, сетчатых смол, кристаллообразующих агентов и их смесей.
9. Способ получения сополиэфира, включающий:
a) полимеризацию расплава i) терефталевой и изофталевой кислоты или их производных эфиров, ii) этиленгликоля и iii) многоатомного спирта до образования сополиэфира, включающего приблизительно от 5 до приблизительно 15 мол.% изофталевой кислоты и приблизительно от 0,005 до приблизительно 0,01 эквивалента многоатомного спирта, имеющего характеристическую вязкость приблизительно 0,65 г/дл;
b) экструдирование указанного полиэфира в ванну охлаждения, охлаждение и резку твердого экструдата в гранулы и
c) кристаллизацию и полимеризацию гранул в твердом состоянии до характеристической вязкости от приблизительно 0,85 до приблизительно 1,5 дл/г.
10. Способ получения изделий из вспененного материала, включающий:
a) смешивание разветвленного сополиэфира полиэтилентерефталат-со-изофталата, содержащего изофталат от приблизительно 5 до приблизительно 15 мол.% и содержащего разветвляющий агент от приблизительно 0,005 до приблизительно 0,01 эквивалент/моль общих кислот и с характеристической вязкостью от приблизительно 0,85 до приблизительно 1,5 дл/г с добавками, где разветвляющий агент представляет собой многоатомный спирт, имеющий функциональность 3 или больше;
b) плавление смеси в экструдере;
c) добавление пенообразователя к расплавленной смеси и
d) экструдирование полученной смеси для получения изделия из вспененного материала.
11. Композиция по п.10, где указанные добавки содержат по меньшей мере один элемент, выбранный из группы, состоящей из сажи, силикагеля, глинозема, глин, рубленного стекловолокна, антиоксидантов, антипиренов, смазочных материалов, закрепителей, легких стабилизаторов, пластификаторов, пигментов, сетчатых смол, кристаллообразующих агентов и их смесей.
12. Изделие из вспененного материала, содержащее разветвленный сополиэфир полиэтилентерефталат-со-изофталата, содержащий изофталат от приблизительно 5 до приблизительно 15 мол.% и содержащий разветвляющий агент от приблизительно 0,005 до приблизительно 0,01 эквивалент/моль общих кислот и с характеристической вязкостью от приблизительно 0,85 до приблизительно 1,5 дл/г с добавками, где разветвляющий агент представляет собой многоатомный спирт, имеющий функциональность 3 или больше.
13. Изделие из вспененного материала по п.12, где изделие выбирается из группы, включающей листы для изоляции, листы для термоформования лотков и другие конечные формы для промышленных целей.